(57)【要約】  高分子材料の構造物性相関等を明確化するために、高速原子間力顕微鏡又は原子間力顕微鏡を用いて高分子鎖一本の動態を解析する方法を提供する。また、この動態解析方法を用いた高分子の製造方法、当該製造方法によって製造した高分子、この動態解析方法を用いた合成高分子の製造方法及び当該製造方法によって製造した合成高分子を提供する。  本発明の高分子鎖一本の動態解析方法は、高分子鎖一本の動態画像を取得するステップと、前記動態画像を構成する各静止画像のうち任意の１画像を選択するステップと、選択した静止画像を用いて高分子鎖一本の複数部位に番号付けを行うステップと、前記番号付けを行った部位の変位計測を前記各静止画像に対して行うステップと、前記番号付けを行った部位の変位計測値に基づいて、当該部位の移動量、移動速度、移動加速度、３点間角度及び拡散係数のうち少なくとも一つを算出するステップを備える。
2014104172.tif 000002
【特許請求の範囲】
【請求項１】
高分子鎖一本の動態画像を取得するステップと、前記動態画像を構成する各静止画像のうち任意の１画像を選択するステップと、選択した静止画像を用いて高分子鎖一本の複数部位に番号付けを行うステップと、前記番号付けを行った部位の変位計測を前記各静止画像に対して行うステップとを備え、更に、前記番号付けを行った部位の変位計測値に基づいて、当該部位の移動量、移動速度、移動加速度、３点間角度及び拡散係数のうち少なくとも一つを算出するステップを備えることを特徴とする高分子鎖一本の動態解析方法。
【請求項２】
更に、環境温度を変更することで、温度変化による高分子鎖一本の動態の変化を解析するステップを含むことを特徴とする請求項１に記載の高分子鎖一本の動態解析方法。
【請求項３】
更に、溶媒の種類、基板の種類又は溶媒と基板の両者の種類を変更することで、溶媒変更、基板変更又は溶媒と基板の両者の変更による高分子鎖一本の動態の変化を解析するステップを含むことを特徴とする請求項１又は２に記載の高分子鎖一本の動態解析方法。
【請求項４】
更に、高分子鎖一本に対して光を照射すると共に当該照射光の波長を変更することで、照射光の波長変更による高分子鎖一本の動態の変化を解析するステップを含むことを特徴とする請求項１〜３のいずれか一項に記載の高分子鎖一本の動態解析方法。
【請求項５】
前記高分子鎖一本が、高分子材料表面の高分子鎖一本であることを特徴とする請求項１〜４のいずれか一項に記載の高分子鎖一本の動態解析方法。
【請求項６】
高分子鎖一本に対して外力を付加することで、引張応力、圧縮応力及びせん断応力のうち少なくとも一つが生じている状態の高分子鎖一本の動態の変化を解析するステップを含むことを特徴とする請求項１〜５のいずれか一項に記載の高分子鎖一本の動態解析方法。
【請求項７】
前記高分子鎖一本の動態画像が、材料加工を行う前の高分子材料の高分子鎖一本の動態画像と、材料加工を行った後の高分子材料の高分子鎖一本の動態画像であり、両画像を比較しながら解析するステップを含むことを特徴とする請求項１〜６のいずれか一項に記載の高分子鎖一本の動態解析方法。
【請求項８】
高分子が合成高分子であることを特徴とする請求項１〜７のいずれか一項に記載の高分子鎖一本の動態解析方法。
【請求項９】
請求項１〜８のいずれか一項に記載の動態解析方法を使用して、高分子鎖一本が所望の構造を備えているか否かを解析する工程を備えることを特徴とする高分子の製造方法。
【請求項１０】
請求項９に記載の高分子の製造方法を使用して製造したことを特徴とする高分子。
【請求項１１】
請求項１〜８のいずれか一項に記載の動態解析方法によってデータを得る工程と、当該データに基づき高分子合成反応を制御する工程とを含むことを特徴とする合成高分子の製造方法。
【請求項１２】
請求項１１に記載の合成高分子の製造方法を使用して製造したことを特徴とする合成高分子。
【発明の詳細な説明】
【技術分野】
【０００１】
本発明は、高速原子間力顕微鏡又は原子間力顕微鏡で取得した高分子鎖一本の画像に基づいて動態を測定し、高分子材料の構造物性相関等を明確化するための高分子鎖の動態解析方法に関する。また、この動態解析方法を用いた高分子の製造方法、当該製造方法によって製造した高分子、この動態解析方法を用いた合成高分子の製造方法及び当該製造方法によって製造した合成高分子に関する。
【背景技術】
【０００２】
高分子材料の構造の静態・動態を分子レベルで測定し、物性との関係を解明することは高分子科学と高分子工業の両方にとって重要である。高分子材料のうち例えばポリエチレンに代表されるポリオレフィン類は、世界で最も多く生産されている材料である。高分子材料の物性を解明するには、高分子鎖一本の構造の静態、例えば長鎖分岐（LCB）を有する場合には分岐数や長鎖分岐の長さを測定することや、高分子鎖一本の構造の動態、例えば溶媒中の運動特性を測定することが重要である。
しかし、高分子材料は多数の高分子鎖の集合体である上、高分子鎖に構造の多様性があるためその静態・動態を測定するのは容易ではない。【０００３】
従来の分析手法、例えばNMR (Nuclear Magnetic Resonance)では高分子の繰り返しユニットや短鎖分岐構造を同定することができる。また、GPC(Gel Permeation Chromatography)/SEC (Size Exclusion
Chromatography)では高分子の平均分子量や分散度を知る事ができる。
しかし、このような従来の分析手法では、多数の高分子鎖からなる高分子材料全体に関するおおよそのデータしか得ることができず、高分子鎖一本が具体的にどのような静態・動態を有しているかを知ることができないという問題がある。また、NMRではポリエチレンの長鎖分岐構造を測定できないという問題や、短鎖分岐（SCB）であってもその炭素数が６以上になると区別できないという問題がある。
したがって、従来は上記分析手法で得られた情報に基づいて高分子鎖一本の静態・動態について仮定や推測に基づいて判断せざるを得なかった。また、これまでの高分子開発では、材料特性評価（材料加工の各種試験や粘弾性測定など）に比較的大量の試料が必要であるため全ての開発検討品について大量合成を行い、そのうち要求性能を満足できない大半の試料は廃棄せざるを得ず、多くの無駄が生じているという問題もあった。【０００４】
そこで、本願発明者は高分子材料及び素材高分子を分子レベルで直接観察できれば、高分子鎖一本に関する静態・動態について上記仮定や推測を最小限に抑え、上記従来手法で得られた情報と併せることで定量的に議論することが可能であると考えた。
そして、原子・分子の微細構造を画像化することが可能な走査プローブ顕微鏡(SPM: Scanning Probe Microscope)の一種である原子間力顕微鏡(AFM: Atomic Force Microscope)や、これを独自に改良して高速化した高速原子間力顕微鏡（特許文献１）を使用して、合成高分子鎖一本の大気中における静態や、有機溶媒中における動態を直接観察することに成功している（例えば非特許文献１〜３）。
この独自開発の高速原子間力顕微鏡はアクチュエータが重量物となる溶液セルを移動させないため、高い共振周波数を維持して走査することを可能としている。溶液セル内に有機溶媒を収容し、また試料ホルダに高分子鎖を一本一本分散させた状態にした後に溶液セルに浸すと、高分子鎖一本について静態・動態の画像を取得することが可能となる。また、原子間力顕微鏡および高速原子間力顕微鏡を含むSPMは、試料走査型と探針走査型の二方式に大別されるが、静態・動態の画像を取得することが可能であれば、いずれの方式でも良い。
【先行技術文献】
【特許文献】
【０００５】
【特許文献１】特開２０１２−０３２３８９号公報
【非特許文献】
【０００６】
【非特許文献１】篠原ら，Chem. Lett. 36, pp. 1378-1379 (2007)
【非特許文献２】篠原ら，Chem. Lett. 38, pp. 690-691 (2009)
【非特許文献３】篠原ら，J. Polym. Sci. A48, pp. 4103-4107 (2010)
【発明の概要】
【発明が解決しようとする課題】
【０００７】
上述の通り、高分子材料のLCBや主鎖の静態・動態が解明されると、所望の分子構造を作るために必要な反応条件が明確になり、高分子科学・工業分野の材料開発に技術革新をもたらすことができる。さらに、高分子鎖一本の動態を観察することで、高分子鎖の構造と運動性との相関関係、高分子鎖の基板への接着性や粘着性の関係及び高分子材料の高分子合成反応条件との関係などについて明らかにすることができる。
本発明は、高分子材料の構造物性相関等を明確化するために、高速原子間力顕微鏡又は原子間力顕微鏡を用いて高分子鎖一本の動態を解析する方法を提供することを目的とする。また、この動態解析方法を用いた高分子の製造方法及び当該製造方法によって製造した高分子、この動態解析方法を用いた合成高分子の製造方法及び当該製造方法によって製造した合成高分子に関する。
【課題を解決するための手段】
【０００８】
本発明の高分子鎖一本の動態解析方法は、高分子鎖一本の動態画像を取得するステップと、前記動態画像を構成する各静止画像のうち任意の１画像を選択するステップと、選択した静止画像を用いて高分子鎖一本の複数部位に番号付けを行うステップと、前記番号付けを行った部位の変位計測を前記各静止画像に対して行うステップとを備え、更に、前記番号付けを行った部位の変位計測値に基づいて、当該部位の移動量、移動速度、移動加速度、３点間角度及び拡散係数のうち少なくとも一つを算出するステップを備えることを特徴とする。
更に、環境温度を変更することで、温度変化による高分子鎖一本の動態の変化を解析するステップを含むことを特徴とする。更に、溶媒の種類、基板の種類又は溶媒と基板の両者の種類を変更することで、溶媒変更、基板変更又は溶媒と基板の両者の変更による高分子鎖一本の動態の変化を解析するステップを含むことを特徴とする。更に、高分子鎖一本に対して光を照射すると共に当該照射光の波長を変更することで、照射光の波長変更による高分子鎖一本の動態の変化を解析するステップを含むことを特徴とする。【０００９】
また、前記高分子鎖一本が、高分子材料表面の高分子鎖一本であることを特徴とする。
また、高分子鎖一本に対して外力を付加することで、引張応力、圧縮応力及びせん断応力のうち少なくとも一つが生じている状態の高分子鎖一本の動態の変化を解析するステップを含むことを特徴とする。また、前記高分子鎖一本の動態画像が、材料加工を行う前の高分子材料の高分子鎖一本の動態画像と、材料加工を行った後の高分子材料の高分子鎖一本の動態画像であり、両画像を比較しながら解析するステップを含むことを特徴とする。また、高分子が合成高分子であることを特徴とする。また、本発明の高分子の製造方法は、上記動態解析方法を使用して高分子鎖一本が所望の構造を備えているか否かを解析する工程を備えることを特徴とする。また、本発明の高分子は、上記高分子の製造方法を使用して製造したことを特徴とする。また、本発明の合成高分子の製造方法は、上記動態解析方法によってデータを得る工程と、当該データに基づき高分子合成反応を制御する工程とを含むことを特徴とする。また、本発明の合成高分子は、上記合成高分子の製造方法を使用して製造したことを特徴とする。
【発明の効果】
【００１０】
本発明は高分子鎖一本の各部位に番号付けを行った上で、各部位の変位を計測することで当該部位の移動量、移動速度、移動加速度、３点間角度（３点がなす角度）及び拡散係数のうち少なくとも一つを算出するものであり、高分子材料の動態と物性との関係解明に利用できる。例えば、従来不明確であった接着剤・粘着剤用の合成高分子の開発指針、即ち、如何なる高分子構造がどのような接着・粘着特性を有するのかという高分子構造と機能の相関に関する有用なデータを得ることができる。
また、固液界面において分子レベルで動的に機能する分子デバイスの開発にも適用できる。また、表面処理された基板を含むマイカ等の無機材料からなる基板を使用する場合、ポリオレフィン等の高分子鎖と無機物表面との相互作用の動態を直接観測することができるので、本発明は有機/無機ハイブリッド材料の開発にも適用できる。他にも種々の配合材を使用する材料開発に適用できる。また、使用する基板表面は無機物に限定されるものではなく、例えば有機物でも金属であっても良い。
また、溶媒の種類、基板の種類又は溶媒と基板の両者の種類を変更することで、これら変更が高分子鎖一本の動態の変化に如何なる影響を与えるかを解明することができる。
また、多様な高分子材料の動態を解明し、その機能性を評価し、これらをデータベース化していくことで、所望の分子構造を作るために必要な反応条件が分かるようになり、高分子科学・工業分野の材料開発に技術革新をもたらすことができる。【００１１】
なお、高分子鎖一本の動態画像は高速原子間力顕微鏡又は原子間力顕微鏡によって得ることができる。特に、溶液中（溶媒中）での観測が可能となるように改良を施した高速原子間力顕微鏡を用いることにすれば、試料ホルダに高分子鎖を一本一本分散させた状態にすることで、分子の一本鎖についてフレームレート１ｆｐｓ以上で画像を取得することが可能となり、ナノメートルのオーダーで高分子鎖一本の動態の観測が可能となる。また、高分子鎖の長鎖分岐構造と運動性との相関関係、高分子鎖の基板への接着性や粘着性の関係及び高分子材料の高分子合成反応条件との関係などについて明らかにすることができる。
観測対象を高分子材料表面の高分子鎖一本にしてもよく、また、延伸加工や射出成形加工などの材料加工を行う前の高分子材料の高分子鎖一本の動態画像と、材料加工を行った後の高分子材料の高分子鎖一本の動態画像をそれぞれ取得し、両画像を比較しながら解析してもよい。また、外力を付加することで応力場、すなわち引張応力、圧縮応力及びせん断応力が生じている高分子鎖一本の動態の変化を解析することにしてもよい。
高分子鎖一本に応力を生じさせる方法としては以下の例を挙げられる。
（１）試料走査型（サンプルスキャンタイプ）の原子間力顕微鏡または高速原子間力顕微鏡を用いる場合
フィルムなどの高分子材料の試料を熱膨張率の高い素材の基板表面に固定し、基板に温度を加えて膨張させれば引張応力を発生させることができ、逆に基板の温度を下げて収縮させれば圧縮応力を発生させることができる。また、熱膨張率の異なる素材からなる基板を水平方向に繋げて一枚の基板にし、両基板を跨ぐ位置に試料を配置すれば、両基板の境界線を中心に剪断応力を発生させることができる。また、基板素材の膨張・収縮を利用する応力発生方法であれば上記の熱膨張・収縮によるものに限定しない。例えば、電場に応答するピエゾ素子などを利用することもできる。
（２）探針走査型（プローブスキャンタイプ）の原子間力顕微鏡または高速原子間力顕微鏡を用いる場合
試料である高分子材料の両端を治具で把持し、引張ることで引張応力を発生させることができ、縮ませることで圧縮応力を発生させることができる。また、材料のＸ軸方向の両端を把持して一方をＹ軸プラス方向に、他方をＹ軸マイナス方向に引張る又は押すことで剪断応力を発生させることができる。応力を発生させる方法としては他にも、上記（１）の基板素材の熱膨張・収縮を利用してもよいし、電場に応答するピエゾ素子などによるものでもよい。【００１２】
高分子材料の高分子鎖一本を動態解析することで、材料加工のプロセスにおいて時々刻々変化する高分子鎖一本の構造と動態を分子レベルで解明できる。また、材料加工前後の高分子材料の高分子鎖一本の構造と動態の変化を分子レベルで解明できる。
そのようにして得られた知見に基づいて高分子の構造に応じた最適な加工条件を見出すことができる。さらに高分子の構造に応じた極限材料性能を発現させることができる。これは高分子材料開発における究極の手法といえる。
また、本発明の動態解析方法を高分子の既存の製造プロセスに組み込むことで、所望の機能を持った高分子材料を精度よく且つ効率的に製造することができる。すなわち、高速原子間力顕微鏡や高分解能原子間力顕微鏡を用いて高分子鎖一本の画像を取得する１分子イメージング法は、測定に必要な試料量が極めて微量で済む上に、従来法では得られない構造・ダイナミックスを直接計測できるのが特徴である。そこで、本発明の方法によってまずごく微量だけ合成した高分子試料を1分子イメージングし、所望の機能を有する可能性が高い試料にある程度当たりを付けた上で大量合成するという開発工程を確立できるので、これまでの高分子開発で問題となっていた開発検討品の大量廃棄が不要となり、大幅なコストダウンと迅速化が両立した「無駄を最小限に抑え、最高性能を引き出す」夢の高分子開発を実現できる。【００１３】
なお、本明細書においては１画像あたり１秒以下、換言するとフレームレートが１ｆｐｓ（Frames Per Second）以上で画像を取得できる原子間力顕微鏡を「高速原子間力顕微鏡」と表記し、１ｆｐｓ未満の原子間力顕微鏡を単に「原子間力顕微鏡」と表記する。
また、材料表面等に存在する高分子鎖一本の構造変化、例えばポリマー鎖の形態すなわち紐の形の変化は、当該ポリマー鎖がその周囲の高分子鎖によって拘束されていることから非常に速度が遅い場合がある。このような場合には必ずしも上記高速原子間力顕微鏡を使用して動態画像を取得する必要がなく、１フレームを取得するのに数分間を要するような上記原子間力顕微鏡を使用すれば足りる。このような原子間力顕微鏡を使用して取得した各画像は一般的には静止画像になるが、本明細書においては、時系列に沿って取得した静止画像が２枚以上存在していれば、これら静止画像を時系列で繋げて構成した画像群も「動態画像」に含めるものとする。
【図面の簡単な説明】
【００１４】
【図１】高速原子間力顕微鏡の構造を示す図
【図２】基板に分散させた高分子鎖一本の状態を示す図
【図３】溶液セルに試料ホルダをセットした状態を示す図
【図４】高分子鎖一本の体幹を線で示した図
【図５】高分子鎖一本の複数部位に番号付けを行った状態を示す図（ａ）及び（ｂ）
【図６】各静止画像に関して各部位の変位計測を行った状態を示す図（ａ）〜（ｄ）
【図７】各部位のＸ方向への移動量を縦軸、時間を横軸にとったグラフ
【図８】各部位のＹ方向への移動量を縦軸、時間を横軸にとったグラフ
【図９】各部位の移動速度を縦軸、時間を横軸にとったグラフ
【図１０】各部位の移動加速度を縦軸、時間を横軸にとったグラフ
【図１１】各部位の３点間角度を縦軸、時間を横軸にとったグラフ
【図１２】「３点間角度」を説明するための図
【図１３】改良したアクチュエータの構造を示す斜視図
【図１４】合成高分子(+)-Poly(ChOCAPA)の化学構造を示す図
【図１５】(+)-Poly(ChOCAPA)の高分子鎖一本のミクロブラウン運動に関する動態画像を構成する静止画像の一部を示す図
【図１６】選択した任意の１画像を示す図
【図１７】各部位のＸ座標、Ｙ座標、移動量、移動速度及び移動加速度を示すグラフ
【図１８】各部位（計測点1, 2, 4, 6, 8, 10, 12, 14, 16, 18）の軌跡を示す図。見易くするため、計測点3, 5, 7, 9, 11, 13, 15, 17は省略した。
【図１９】第129シーンを基準にした場合における他のシーンの各部位のＸ方向への移動量、Ｙ方向への移動量及び移動量を示すグラフ
【図２０】任意の３つの部位に関する３点間角度、角度変位、角速度及び角加速度を示すグラフ
【図２１】重心位置について、Ｘ座標、Ｙ座標、移動量、移動速度及び移動加速度を示すグラフ
【図２２】(+)-Poly(ChOCAPA)の高分子鎖一本のミクロブラウン運動に関する動態画像を構成する4枚の静止画像を示す図
【図２３】高分子鎖一本に番号付けを行った状態を示す図
【図２４】各計測点の時間（Δt）と平均二乗変位(MSD)の関係を示すグラフ
【図２５】図２３のグラフから計測点1,2,10のみを抜き出したグラフ
【図２６】3 点間角度のヒストグラム
【図２７】低密度ポリエチレン（t-LDPE）の高分子鎖一本のミクロブラウン運動に関する動態画像を構成する4枚の静止画像を示す図
【図２８】計測点2,6,10,14,18の運動の軌跡
【図２９】3 点間角度のヒストグラム
【図３０】3 点間角度の変化を示す軌跡
【図３１】エチレン/α-オレフィン共重合体からなる合成高分子フィルム（粘着フィルム）表面の高分子鎖のミクロブラウン運動に関する動態画像を構成する静止画像の一部を示す図
【図３２】エチレン/α-オレフィン共重合体からなる合成高分子フィルム（延伸フィルム）表面の高分子鎖のミクロブラウン運動に関する動態画像を構成する静止画像の一部を示す図
【発明を実施するための形態】
【００１５】
本実施の形態では、高速原子間力顕微鏡を使用して得られた溶液中の高分子鎖一本の動態画像に基づく動態解析方法について説明する。なお、高速原子間力顕微鏡の構成は本願発明者による特開２０１２−０３２３８９号公報に記載したもの（図１参照）と同様であるため詳細な説明は省略する。また、以下の説明は二次元解析を基本とするが、ＡＦＭのデータはＸ、Ｙの二次元のみならず高さ情報のＺデータもあることから、三次元解析に拡張してもよい。すなわち、高分子鎖一本の各部位の高さ方向（Ｚ方向）への移動量、移動速度、移動加速度、３点間角度、拡散係数等を算出し、これらをＸＹ方向のデータと合わせて解析することにしてもよい。
本発明の動態解析方法は第１〜５の５つのステップで構成される。
まず第１ステップでは高分子鎖一本の動態画像を取得する。高分子の種類としては有機／無機のいずれでもよく、また天然／合成のいずれでもよいが、本実施の形態では合成高分子を使用する。まず、固体状態の合成高分子を有機溶媒に溶解して希薄溶液を調製し、合成高分子鎖一本一本を有機溶媒中に分散させる。そして、この溶液をマイカ等の周知の材料からなる基板（試料保持面）に滴下することで高分子鎖を一本一本が分散した状態で固定する（図２参照）。また、基板表面に種々の処理を施すことによって表面改質ができるので、様々な性質の基板表面と高分子鎖との相互作用を動態解析することもできる。
ここで基板の表面改質とは、種々の置換基を有するシラン化合物による化学修飾、例えば自己組織化単分子膜(SAM）形成、あるいは各種雰囲気におけるプラズマ処理等によるものが挙げられるが、上記の改質法に限定されるものではない。
なお、第１ステップとして、上述したような基板上に孤立した高分子鎖一本ではなく、例えばフィルム等の高分子材料の表面又は内部における高分子鎖一本の動態画像を取得することにしてもよい。この場合、高分子材料から切り出したものが試料となる。フィルムであれば適当な大きさに打ち抜けば良いし、大きな材料なら適切な形状に切り出せばよい。さらに高分子材料を任意間隔でスライスしてその表面の動態画像を取得することもできる。そして得られた画像を三次元に再構成することでバルク（固体内部）の動態に関する知見を取得できる。
【００１６】
次に、図３に示すように、観測に用いる有機溶媒Ｓで満たした状態の溶液セル２０に対し試料ホルダ３０を試料ＳＡの表面が下向きとなる状態で有機溶媒Ｓに浸る位置でセットする。そして、高速原子間力顕微鏡を駆動させることで合成高分子鎖一本の動態画像を取得する。高速原子間力顕微鏡のフレームレートは１ｆｐｓ以上であるため、合成高分子鎖一本一本の構造変化を直接的に動画像として観測することができる。
なお、試料として合成高分子を用いる場合、例えばポリオレフィン系樹脂として、ポリエチレン、ＬＬＤＰＥ（直鎖状低密度ポリエチレン）、ＨＤＰＥ（直鎖状高密度ポリエチレン）、ポリプロピレン、エチレン/プロピレン共重合体、エチレン/ブテン共重合体および分岐ポリオレフィンが挙げられ、またエステル系樹脂として、ポリトリメチレンテレフタレート樹脂、ポリエチレンテレフタレート樹脂、ポリブチレンテレフタレート樹脂、ポリシクロヘキサンテレフタレート樹脂、ポリエステルエラストマー等の芳香族ポリエステル樹脂、ポリブチレンサクシネート樹脂、ポリカプロラクトン樹脂等の脂肪族ポリエステル樹脂、ポリエチレンテレフタレート／サクシネート樹脂等の脂肪族芳香族ポリエステル樹脂が挙げられ、またスチレン系樹脂として、ポリスチレン、ＳＢＲ（スチレン/ブタジエン共重合体）、ＳＢＳ（スチレン/ブタジエン/スチレン共重合体）、水添ＳＢＳ（水添スチレン/ブタジエン/スチレン共重合体）、ＳＥＰＳ（水添スチレン/イソプレン/スチレン共重合体）、ＨＩＰＳ（耐衝撃性ポリスチレン）、ＡＳ樹脂（アクリロニトリル/スチレン共重合体）、ＡＢＳ樹脂（アクリロニトリル/ブタジエン/スチレン共重合体）、ＭＢＳ樹脂（メチルメタクリレート/ブタジエン/スチレン共重合体）、ＭＡＢＳ樹脂（メチルメタクリレート/アクリロニトリル/ブタジエン/スチレン共重合体）、ＡＡＳ樹脂（アクリロニトリル/アクリルゴム/スチレン共重合体）、ＡＥＳ樹脂（アクリロニトリル/エチレンプロピレン系ゴム/スチレン共重合体）等が挙げられ、更にアクリル系樹脂として、ポリメタクリル酸メチル、ポリメタクリル酸エチル、ポリメタクリル酸プロピル、ポリメタクリル酸ブチル、ポリアクリル酸メチル、ポリアクリル酸エチル、メタクリル酸メチル/アクリル酸メチル共重合体、メタクリル酸メチル/メタクリル酸エチル共重合体、メタクリル酸メチル/メタクリル酸ブチル共重合体、メタクリル酸メチル/アクリル酸エチル共重合体等及びそれらの変性高分子が挙げられる。また共役系高分子として、ポリ置換アセチレン、ポリアリーレンエチニレン、ポリチオフェンなどのパイ共役系およびポリシラン類などのシグマ共役系が挙げられる。また超分子ポリマーとして、ポリロタキサンやポリ擬ロタキサン等が挙げられる。なお、高分子鎖一本の動態画像を取得し、本発明に係る動態解析方法を適用できさえすればよく、溶媒、基板及び高分子の種類は上述したものに限定されるわけではない。
【００１７】
第２ステップでは、第１ステップで取得した動態画像を構成する各静止画像から任意の１画像（図４参照）を選択する。通常は画像取得開始直後の１枚を選択すればよい。
第３ステップでは、第２ステップで選択した静止画像を用いて高分子鎖一本の複数部位に番号付けを行う（図５（ａ）参照）。番号付けの方法は特に限定されるものではないが、例えば主鎖の全長（一方の末端から他方の末端までの長さ）を測定し、適度な等間隔になるように番号を付せばよい。あるいは高分子鎖が複数の分岐鎖を有する場合には、分岐点に近い主鎖末端に番号1を付し、当該主鎖末端から他方の主鎖末端に向かって各分岐点に順に2，3，…と番号を付し、他方の主鎖末端をｍ（ｍは２以上の自然数）とし、次に、分岐点２から当該長鎖分岐の末端をｍ＋１としてもよい。
また、図５（ｂ）に示すように分岐鎖中に更に分岐鎖がある場合には、主鎖の末端ｍに対して、番号2の分岐点から伸びる分岐鎖中の各分岐点に順にｍ＋１、ｍ＋２・・・と付していき、分岐鎖の末端をｍ＋ｎ（ｎは２以上の自然数）とする。そして、ｍ＋１の分岐点から伸びる分岐鎖についてｍ＋ｎ＋１、ｍ＋ｎ＋２・・・と末端まで付し終えた後、番号3の分岐点に移り、同様に番号を付していくことにしてもよい。このように、主鎖上の一つの分岐点から伸びる分岐鎖及び当該分岐鎖から枝分かれする全ての分岐鎖について番号を付した上で、主鎖上の次の分岐点に移動して同様の手法で番号を付すことにしてもよい。なお、理解を容易にするために図中の主鎖並びに分岐鎖の各末端及び各分岐点に黒丸を付している。また、分岐鎖の末端と分岐点だけでなく、分岐鎖を適度に等分割した各点に番号付けしてもよい。
【００１８】
第４ステップでは、第３ステップで番号付けを行った部位の変位計測を各静止画像に対して行う（図６参照）。例えば高速原子間力顕微鏡のフレームレートが５ｆｐｓであって撮像時間が１０秒の場合、静止画像は５０枚になるため、５０枚の静止画像全て或いは適当な時間分の静止画像について変位計測を行えばよい。図６には（ａ）〜（ｄ）の４枚の静止画像を示している。
第５ステップでは、第４ステップで番号付けを行った部位の変位計測値に基づいて、当該部位の移動量、移動速度、移動加速度、３点間角度（又は３点角度）及び拡散係数のうち少なくとも一つを算出する。
図７のグラフは各部位のＸ方向への移動量を縦軸、時間を横軸にとったものであり、図８のグラフは各部位のＹ方向への移動量を縦軸、時間を横軸にとったものであり、図９のグラフは各部位の移動速度を縦軸、時間を横軸にとったものであり、図１０のグラフは各部位の移動加速度を縦軸、時間を横軸にとったものであり、図１１のグラフは各部位の３点間角度を縦軸、時間を横軸にとったものである。
「３点間角度」とは、図１２に示すように、任意の３つの部位（例えば２,３,４）を選択した場合において、部位２と部位３とを結んだ線分L23と、部位３と部位４とを結んだ線分L34とが成す角度θをいう。３つの部位は必ずしも連続している必要はなく、例えば２,５,７の３部位による３点間角度など、任意の３点を選択してよい。
以上のように、各部位の変位計測値に基づいて、当該部位の移動量、移動速度、移動加速度、３点間角度を算出することで、高分子鎖一本の動態を定量化することができる。
【００１９】
また、拡散係数D [nm2/s]は各部位の平均二乗変位 MSD [nm2]と時間t [s]から次式（式１）又は（式２）によって算出できる。
一次元の場合：D = MSD / 2t  （式１）
二次元の場合：D = MSD / 4t  （式２）
ここで、MSDとはMean Squared Displacementの略である。高分子鎖の重心位置(座標)の平均二乗変位と時間から拡散係数を算出することで、ブラウン運動の解析が可能になる。さらに、本発明では高分子鎖一本中の各部位における平均二乗変位と時間から拡散係数を算出することでミクロブラウン運動の解析が可能になる。
他のステップとしては、環境温度を変更することで温度変化による高分子鎖一本の動態の変化を解析するステップを含むことにしてもよい。縦軸を拡散係数、横軸を環境温度にとるアレニウスプロットより高分子鎖一本の各部位と基板との相互作用エネルギーを計測することが可能になる。あるいは、溶媒の種類を変更することで、溶媒変更による高分子鎖一本の動態の変化を解析するステップや、高分子鎖一本に対して光を照射すると共に当該照射光の波長を変更することで、照射光の波長変更による高分子鎖一本の動態の変化を解析するステップを含むことにしてもよい。
以上のように、高分子鎖一本の動態解析方法を用いることで、従来不明確であった接着剤・粘着剤用等の各種高分子の開発指針、即ち、如何なる高分子構造がどのような接着・粘着等の特性を有するのかという高分子構造と機能の相関に関する有用なデータを得ることができる。
【００２０】
図１３は上記特開２０１２−０３２３８９号公報に記載した高速原子間力顕微鏡のアクチュエータに対して改良を施したものを示している。
本願発明者の独自開発による高速原子間力顕微鏡１０はアクチュエータ４０が試料ホルダ３０に連結し、重量物となる溶液セル２０を移動させずに試料ホルダ３０を探針５１に対して移動させることで高い共振周波数による走査を可能にした点が特徴である。
図１３の改良は、ステンレス製の保護プレート１００に開口１０１を設けて、当該開口１０１内にＺアクチュエータ４２を挿入した状態で保護プレート１００をＸＹアクチュエータ４１のフレーム部４１ａに固定し、開口１０１とＺアクチュエータ４２の間に生じる隙間に弾性接着剤１０２を充填したものである。溶液セル２０中の有機溶媒Ｓとして揮発性や浸透性の高い溶媒などを用いることがあり、有機溶媒ＳがＺアクチュエータ４２としてのピエゾ素子等に接触すると破損が生じるおそれがある。本改良によればＺアクチュエータ４２が有機溶媒Ｓにおかされることなく長期間に亘り安定して動態解析を行うことができるようになる。
【実施例１】
【００２１】
次に、上記実施の形態で示した高分子鎖一本の動態解析方法について説明する。
合成高分子としてかさ高い光学活性なコレステリル基をパラ位に有する置換フェニルアセチレンポリマー[(+)-poly(ChOCAPA)、図１４参照]を使用し、THF溶液からマイカ基板表面に高分子鎖を分散した状態で吸着させ、有機溶媒としてノルマルオクチルベンゼン中室温下で高速原子間力顕微鏡を用いて動態画像を取得した（ステップ１）。フレームレートは5 fps（フレーム間隔0.20 s）、撮像時間60秒で計300フレームの静止画像を取得した。画像サイズは横280 nm、縦210 nm、高さ16.8
nmである。
図１５は全300フレーム（シーン）のうち第129シーンから第142シーンの計14シーン分の静止画像を示している。紐状構造体の高さは2.8 nmと計測され、分子力場計算で構造最適化したらせんモデルの幅と一致したことから、これは高分子鎖一本であると結論した。紐状構造体からなる高分子鎖一本の微細構造がシーン毎に変化する様子が鮮明に撮影されている。
次に図１６に示すように、全300シーンの中から任意の１画像として第129シーンを選択し（ステップ２）、高分子鎖一本に番号付けを行った（ステップ３）。具体的には、高分子鎖一本の重心位置を番号1とし、主鎖の一方の末端を番号2として、他方の端部まで適度な等間隔になるように番号3から順に付していき、主鎖の他方の末端を番号18とした。つまり、高分子鎖の主鎖を16等分するように番号付けを行った。【００２２】
次に、番号1〜18の各部位の変位計測を、第129シーンから第142シーンの各静止画像に対して行った（ステップ４）。そして、番号1〜18の各部位のＸ座標、Ｙ座標、移動量、移動速度及び移動加速度を算出し（ステップ５）、これらをグラフ化した（図１７の（ａ）〜（ｅ））。
また、図１８の各計測点の変位を元に、重心を示す計測点1の拡散係数D1、高分子鎖の末端を示す計測点2の拡散係数D2、高分子鎖のほぼ中央を示す計測点10の拡散係数D10は、上記式２よりそれぞれ以下のとおり算出された。
D1 = 3.07 nm2/s
D2 = 43.9 nm2/s
D10 = 4.95 nm2/s
高分子鎖の末端の拡散係数(D2)が鎖中央部(D10)の8.9倍高いことが分かった。一方、高分子鎖の末端の拡散係数(D2)は重心(D1)の14倍高いことが分かった。
また、第129シーンにおける番号1〜18の各部位のＸ座標、Ｙ座標を基準として、他の各シーンの番号1〜18の各部位のＸ方向への移動量、Ｙ方向への移動量及び移動量（絶対値）を算出し（ステップ５）、これらをグラフ化した（図１９の（ａ）〜（ｃ））。【００２３】
また、連続する３つの部位に関する３点間角度、角度変位、角速度及び角加速度を算出し（ステップ５）、これらをグラフ化した（図２０の（ａ）〜（ｄ））。更に、重心位置である番号1（計測点1）について、Ｘ座標、Ｙ座標、移動量、移動速度及び移動加速度を算出し（ステップ５）、これらをグラフ化した（図２１の（ａ）〜（ｅ））。なお、図１７、図１９及び図２０の白黒表示では判別できないが、実際には各部位に応じて色分けすることで各部位と各グラフとの対応を目視により判別できるようになっている。
次に、全300フレーム（シーン）のうち第1シーンから第34シーンまでの静止画像に対して計測点1〜18の変位計測を行った。図２２はそのうちの4フレームを抜粋したものである。図２３に示すように、(+)-Poly(ChOCAPA)の高分子鎖一本の重心位置を番号1、主鎖の一方の末端を番号2、他方の末端を番号18、中央部を番号10とし、一方の末端から他方の末端まで適度な等間隔になるように番号3から順に付した。つまり、高分子鎖の主鎖の末端から分岐部までを１６等分するように番号付けを行った。【００２４】
図２４は各計測点のある時間（Δt）における平均二乗変位(MSD)をΔtに対してプロットしたMSD-Δtのグラフであり、図２５はこのうち計測点1(重心位置)，2(鎖末端),10(鎖中央)の各プロットに対して近似直線を引き、この傾きから拡散係数を求める方法を例示したものである。
計測点1(重心位置)，2(鎖末端),10(鎖中央)の拡散係数Dはそれぞれ以下のとおり算出された。
D1 = 2.7 nm2/s
D2 = 110 nm2/s
D10 = 17 nm2/s
これらの拡散係数が上記図１８に基づいて算出した値と異なる理由は計測に採用した動画の観測時間帯が異なるためであるが、このことは当該時間スケールで高分子鎖を含む界面の状態に変化が生じていることを示している。すなわち、観測時間帯を変えてMSD-Δt特性を議論することで高分子ダイナミックスの理解を深めることができる。
高分子鎖の末端の拡散係数(D2)が鎖中央部(D10)の6.5倍高いことが分かった。一方、高分子鎖の末端の拡散係数(D2)は重心(D1)の41倍高いことが分かった。なお、拡散係数DはMSD-Δtグラフの傾き/4 (二次元の場合)で与えられる。このことより、上記図１８に基づいて算出した値とは異なるものの、相対的な大小関係には変化はなく、高分子鎖動態の解析にはこの程度のタイムスケールで十分であることが支持された。
また、計測点2は計測時間（Δt）内でMSDが1次に増加していることから拡散挙動を示していると言える。一方、計測点18はΔtが1秒までは拡散挙動を示すものの、それ以上のΔtでは、MSDがプラトーとなり分子運動が拘束されていることを示す。
同じ高分子鎖の末端であっても拡散運動する末端もあれば、基板表面との相互作用によって拘束される末端もあることが分かるだけでなく、本発明の動態解析方法ではその程度を計測することができ、さらに、MSD-Δt特性を評価することで高分子鎖中の動態を定量的に明らかにできる。
また、他の解析法として図示は省略するが、MSD-Δtのグラフにおいて各計測点に対してMSDの標準偏差をエラーバーとして表示することにしてもよい。MSDは計測点の二乗変位の平均値であるが、元となる二乗変位データには分布がある。これは計測点変位のばらつきを示す数値であり、当該計測点の固液界面の状態を理解する際に利用できる。【００２５】
図２６は計測点の3 点間角度のヒストグラムである。(+)-Poly(ChOCAPA)の高分子鎖における3点間角度分布から算出される平均値と標準偏差は各々以下のとおりである。
ここで3点間角度（2-4-6）の時間平均をθ2-4-6と表記し、標準偏差をσ2-4-6と表記した。他の計測角についても同様にして表記した。
鎖末端：θ2-4-6 = 135°,    σ2-4-6 = 30.0
鎖内部：θ6-8-10 = 160°,   σ6-8-10 = 17.2
鎖内部：θ10-12-14 = 62.6°, σ10-12-14 = 26.1
鎖末端：θ14-16-18 = 152°,  σ14-16-18 = 20.4
鎖全体：θ2-10-18 = 40.2°,  σ2-10-18 = 14.5
固液界面において、(+)-Poly(ChOCAPA)の高分子鎖の両末端共に比較的大きな時間平均角度（θ:135°と152°）を示しており、平均の構造は比較的直線状と言える。一方、標準偏差（σ:30.0と20.1）には差があり運動性の程度に違いがあることが分かった。
また、高分子鎖の内部はドメインによって値が大きく異なった。直線状で動きのやや少ないドメイン（θ:160°, σ:17.2）がある一方で、屈曲性が高く相対的に動きのあるドメイン（θ:62.6°, σ:26.1）が確認され、固液界面における高分子鎖内部の構造動態の多様性が計測された。また(+)-Poly(ChOCAPA)の高分子鎖全体としての特性は、屈曲性が高く動きは比較的少ない（θ:40.2°, σ:14.5）ことが分かった。
MSD-Δt解析は高分子鎖のある１点の動態解析を可能にするが、一方で3点間角度解析は高分子鎖のあるドメインの動態解析を可能にする。3点間角度解析とMSD-Δt解析を組み合わせることで、固液界面における高分子鎖動態に関してより掘り下げた考察が可能となる。また、3点間角度の解析は時間の関数としてグラフ化する手法でもよい。
【実施例２】
【００２６】
図２７は高速原子間力顕微鏡を用いて取得した低密度ポリエチレン（t-LDPE）の高分子鎖一本のミクロブラウン運動に関する動態画像の中から10フレームを抜粋したものである。フレームレートは1.0 fps（フレーム間隔1.0 s）、画像サイズは横290 nm、縦218 nm、高さ7.2
nmである。高分子鎖一本の重心位置を番号1、主鎖の一方の末端を番号2、分岐部を番号18とし、末端から分岐部まで適度な等間隔になるように番号3から順に付した。つまり、高分子鎖の主鎖の末端から分岐部までを16等分するように番号付けを行った。図２８は計測点2,6,10,14,18の運動の軌跡を示すものである。
計測点2(鎖末端),10(鎖中央),18(分岐部)の拡散係数Dはそれぞれ以下のとおり算出された。
D2 = 2.01 nm2/s
D10 = 3.88 nm2/s
D18 = 3.50 nm2/s
鎖末端部の拡散係数(D2)が鎖中央部(D10)の半分程度に低かった原因は、高分子鎖の部位によって基板との相互作用が異なるためであると考察した。
図２９は計測点の3 点間角度の変化（図３０参照）をヒストグラム化したものであり、固液界面における当該ドメインの屈曲性動態に以下の特徴が見出された。3点間角度（10-14-18）の分布が最も大きな角度（θ10-14-18:165°、σ10-14-18:9.63）を示し、固液界面における当該ドメインの構造に直線性が高いことが分かった。一方、3点間角度（6-10-14）の角度は最も低く（θ6-10-14:129°、σ6-10-14:13.0）、固液界面における屈曲性が比較的高いことが分かった。さらに、標準偏差の値が比較的大きいことから、当該ドメインに様々な形態を取りうる柔軟性が確認される。また、3点間角度（2-6-10）はこれらの中間の値（θ2-6-10:149°、σ2-6-10:10.9）を示した。
また、本発明の動態解析方法を高分子の既存の製造プロセスに組み込むことで、所望の機能を持った高分子材料を精度よく且つ効率的に製造することができる。
【実施例３】
【００２７】
図３１は高速原子間力顕微鏡を用いて取得した、合成高分子フィルム（粘着フィルム）表面の多数の高分子鎖のミクロブラウン運動に関する動態画像の中から11フレームを抜粋したものである。この合成高分子フィルムは、高圧法で重合したエチレン/α-オレフィン共重合体（メルトフローレート (MFR) ＝ 2.0 g/10min、密度 ＝ 900 kg/m3）を用い、周知のＴダイフィルム成形機を用いて製造したものである。
図３２は比較例の動態画像である。これは高速原子間力顕微鏡を用いて取得した、他の合成高分子フィルム（延伸フィルム）表面の多数の高分子鎖のミクロブラウン運動に関する動態画像の中から13フレームを抜粋したものである。この合成高分子フィルムは、気相法で重合したエチレン/α-オレフィン共重合体（MFR ＝ 4.0 g/10min、密度 ＝ 919 kg/m3）を用い、周知のＴダイフィルム成形機を用いて製造したものである。
図３１及び図３２に基づいて算出した本実施例と比較例の各合成高分子フィルム表面に存在する高分子鎖一本の各重心位置の拡散係数D1及びD2は、上記式２より以下のとおり算出された。
D1
= 1.3 × 102 nm2/s
D2
= 2.0 × 10-1 nm2/s
本実施例の合成高分子フィルムはアクリル系粘着剤を表面に有する粘着フィルムの剥離フィルムとして用いるのに適しており、比較例の合成高分子フィルムは適さないことが分かっている。
粘着フィルムは粘着層と剥離フィルム層の2層構造になっており、使用時に剥がされる剥離フィルム層は粘着層に対する適度な粘着性と高い剥離性という相反した性質を兼ね備えている必要がある。具体的にはJIS Z1528に準拠した90度剥離試験で測定した剥離フィルム層の剥離力が0.02 N/25mm 〜 0.2 N/25mmの範囲内にあることが望ましいところ、本実施例と比較例の合成高分子フィルムの剥離力はそれぞれ0.055 N/25mmと1.13 N/25mmであった。
本実施例における合成高分子フィルムの高分子鎖の拡散係数(D1)は比較例の拡散係数(D2)の650倍である一方、剥離力は1/20倍であることから、本発明の動態解析方法を利用することで本実施例での材料の組み合わせにおいては当該合成高分子フィルム表面の高分子鎖が高い運動性を有する場合には剥離力が低くなり、粘着フィルムの剥離フィルム層として適度な特性となることが分かった。一方、比較例の合成高分子フィルムの剥離力は過度に高く剥離フィルム層として適さないが、これは当該フィルム表面の高分子鎖の運動性の低さに原因があるものと考察される。
本発明により、例えば粘着フィルム表面の高分子鎖の運動性を示す拡散係数D [nm2/s]と剥離力[N/25mm]との相関を明らかにすることができる。
また、本発明の動態解析方法を高分子の既存の製造プロセスに組み込むことで、所望の機能を持った高分子材料を精度よく且つ効率的に製造することができる。
【産業上の利用可能性】
【００２８】
本発明は、高分子材料の構造物性相関等を明確化するために、高速原子間力顕微鏡又は原子間力顕微鏡を用いて高分子鎖一本の動態を解析する高分子鎖の動態解析方法、高分子の製造方法、高分子、合成高分子の製造方法及び合成高分子に関するものであり産業上利用可能である。
【図１】
2014104172.tif 000003
【図２】
2014104172.tif 000004
【図３】
2014104172.tif 000005
【図４】
2014104172.tif 000006
【図５】
2014104172.tif 000007
【図６】
2014104172.tif 000008
【図７】
2014104172.tif 000009
【図８】
2014104172.tif 000010
【図９】
2014104172.tif 000011
【図１０】
2014104172.tif 000012
【図１１】
2014104172.tif 000013
【図１２】
2014104172.tif 000014
【図１３】
2014104172.tif 000015
【図１４】
2014104172.tif 000016
【図１５】
2014104172.tif 000017
【図１６】
2014104172.tif 000018
【図１７】
2014104172.tif 000019
【図１８】
2014104172.tif 000020
【図１９】
2014104172.tif 000021
【図２０】
2014104172.tif 000022
【図２１】
2014104172.tif 000023
【図２２】
2014104172.tif 000024
【図２３】
2014104172.tif 000025
【図２４】
2014104172.tif 000026
【図２５】
2014104172.tif 000027
【図２６】
2014104172.tif 000028
【図２７】
2014104172.tif 000029
【図２８】
2014104172.tif 000030
【図２９】
2014104172.tif 000031
【図３０】
2014104172.tif 000032
【図３１】
2014104172.tif 000033
【図３２】
2014104172.tif 000034
【国際調査報告】
2014104172.tif 000035
2014104172.tif 000036
2014104172.tif 000037
2014104172.tif 000038